СПОСОБ ПОЛУЧЕНИЯ МАТЕРИАЛА ДЛЯ РАЗЛОЖЕНИЯ ОЗОНА И МАТЕРИАЛ
MATERIAL AND METHOD OF PRODUCING OZONE DECOMPOSING MATERIAL

Изобретение относится к области неорганической химии и может быть использовано для получения материалов, используемых в газоочистке, в частности, для удаления озона и других примесей из газовых потоков.
Известны многочисленные материалы для разложения озона и способы их получения, основанные на смешивании различных соединений марганца и меди с разными типами связующих веществ (см., например, RU 2077946, 1997, RU 2077947, 1997, RU 2102144, 1998, RU 2130803, 1999, RU 2134157, 1999, RU 2167713, 2001).
Подбор конкретных исходных веществ, используемых для получения материалов, и их количественные соотношения в шихте, как правило, связаны с решением задач, касающихся механической прочности, термостойкости и сорбционно-каталитической активности получаемых продуктов.
Наиболее близким аналогом является способ получения материала для разложения озона, который включает смешивание диоксида марганца, оксида меди, высокоглиноземистого цемента и бентонитовой глины, формование гранул, выдержку на воздухе, гидротермальную обработку при 80-100°С, сушку, прокаливание при 300-400°С. Известным способом получен материал, содержащий (мас.%): диоксид марганца 30-40, оксид меди 25-30, глина 7-20, цемент-талюм - остальное (RU 2169041, 2000).
Однако полученный материал обладает недостаточной степенью разложения озона в слое.
Задачей настоящего изобретения является разработка способа получения, обеспечивающего получение материала с повышенной каталитической активностью в реакции разложения озона при работе в слое материала.
3
4
Поставленная задача решается описываемым способом получения материала для разложения озона, включающим перемешивание марганец- и медьсодержащих соединений с высокоглиноземистым цементом и бентонитовой глиной, формование гранул, выдержку на воздухе, гидротермальную обработку, сушку, прокаливание, согласно которому на перемешивание с высокоглиноземистым цементом и бентонитовой глиной подают измельченные до размера 50-150 мкм твердые частицы основного карбоната марганца и основного карбоната меди при следующем соотношении компонентов, мас.%: основной карбонат марганца 13-25, основной карбонат меди 27-50, бентонитовая глина 1,5-6,5, высокоглиноземистый цемент - остальное, гидротермальную обработку осуществляют при 70-80°С, а прокаливание при 410-420°С до обеспечения образования в целевом продукте рентгеноаморфной мелкокристаллической фазы MnO, характеризующейся размером кристаллитов не более 5 нм.
Предпочтительно перемешивание компонентов проводят в присутствии соединений аммония.
Предпочтительно перед прокаливанием материал пропитывают уксусной кислотой.
3
4
Поставленная задача решается также материалом для разложения озона, состоящим из оксидов марганца и меди, высокоглиноземистого цемента и бентонитовой глины, при этом материал содержит оксиды марганца в виде мелкокристаллической рентгеноаморфной фазы MnO при содержании компонентов (мас.%):
оксиды марганца - 30-50
оксид меди - 10-20
бентонитовая глина - 1,5-6,5
высокоглиноземистый цемент - остальное
и материал получен способом, охарактеризованным выше.
3
4
Следует отметить, что условия осуществления способа, включая выбор исходных компонентов и их соотношение в шихте, позволяют получить материал, содержащий оксиды марганца в виде мелкокристаллической рентгеноаморфной фазы MnO, характеризующейся размером кристаллитов не более 5 нм, что в свою очередь обеспечивает повышенную каталитическую активность материала в слое при разложении озона.
Ниже приведены примеры осуществления заявленного способа и характеристики полученного материала.
3
4
3
4
Предложенный материал в общем случае получают следующим образом. Берут измельченные до размеров частиц 50-150 мкм 0,18-0,30 кг основного карбоната марганца, 0,33-0,67 кг основного карбоната меди, 0,34-0,70 кг высокоглиноземистого цемента и 0,018-0,078 кг бентонитовой глины, тщательно перемешивают и получают гранулы диаметром 1-2 мм и длиной 2-7 мм. После подсушки на воздухе при комнатной температуре в течение 10-25 ч гранулы подвергают гидротермальной обработке при температуре 70-80°С в течение 3-4 ч, сушат при температуре 110-120°С в течение 4-6 ч и прокаливают при температуре 410-420°С в течение времени, обеспечивающего получение рентгеноаморфной фазы MnO. Состав полученного катализатора (мас.%): MnO 30-50; CuO 10-20; бентонитовая глина 1,5-6,5; высокоглиноземистый цемент - остальное. Активность катализатора в реакции разложении озона составила 94,0-100%.
Полученный катализатор назван нами гопталюм типа ГТ-ТИМИС.
3
4
Пример 1. Берут измельченные до размеров частиц 50-150 мкм 0,18 кг основного карбоната марганца, 0,333 кг основного карбоната меди, 0,70 кг высокоглиноземистого цемента и 0,018 кг бентонитовой глины, тщательно перемешивают и получают гранулы диаметром 1,5 мм и длиной 3-5 мм. После подсушки на воздухе при комнатной температуре в течение 25 ч гранулы подвергают гидротермальной обработке при температуре 75°С в течение 3 ч, сушат при температуре 110°С в течение 6 ч и прокаливают при температуре 415°С в течение 5 ч. Состав полученного катализатора (мас.%): MnO 30, CuO 10, бентонитовая глина 1,5, высокоглиноземистый цемент - остальное. Активность полученного катализатора составила 100%.
3
4
Пример 2. Приготовление катализатора, как в примере 1, за исключением количества основного карбоната марганца, основного карбоната меди и высокоглинистого цемента, которые составили 0,30, 0,667 и 0,34 кг соответственно. Кроме того, полученную смесь компонентов увлажняют раствором гидроксида аммония. Состав полученного катализатора (мас.%): MnO 50, CuO 20, бентонитовая глина 1,5, высокоглиноземистый цемент - остальное. Активность полученного катализатора составила 100%.
3
4
Пример 3. Приготовление катализатора, как в примере 1, за исключением количества основного карбоната марганца, основного карбоната меди, бентонитовой глины и высокоглинистого цемента, которые составили 0,24, 0,50, 0,03 и 0,51 кг соответственно. При этом перед прокаливанием гранулы пропитывают раствором уксусной кислоты. Состав полученного катализатора (мас.%): MnO 40, CuO 15, бентонитовая глина 2,5, высокоглиноземистый цемент - остальное. Активность полученного катализатора составила 100%.
3
4
Пример 4. Приготовление катализатора, как в примере 1, за исключением количества основного карбоната марганца, основного карбоната меди, бентонитовой глины и высокоглинистого цемента, которые составили 0,30, 0,50, 0,78 и 0,34 кг соответственно. Состав полученного катализатора (мас.%): MnO 50, CuO 15, бентонитовая глина 6,5, высокоглиноземистый цемент - остальное. Активность полученного катализатора составила 94,0%.
За меру активности катализаторов принимали степень очистки от озона α, рассчитываемую по формуле:
0
где с - входная концентрация озона;
с - выходная концентрация озона.
Измерения проводили в проточной установке, объемная скорость потока 110 л/ч, входная концентрация 0,5-1,0 об.%.
3
4
Результаты исследования влияния состава на активность полученного катализатора приведены в таблице. Оксиды марганца обозначены MnO, бентонитовая глина - БГ, высокоглиноземистый цемент - ВЦ.
Катализатор
Состав, мас.%
Высота слоя катализатора, см
Активность, %
Mn<sub>3</sub>O<sub>4</sub>
CuO
БГ
талюм
Пример 1
30
10
1,5
58,5
2,0
Полное разложение
Пример 2
30
15
1,5
53,5
2,0
Пример 3
50
20
1,5
28,5
2,0
40
15
2,5
42,5
2,0
30
15
3,5
51,5
2,0
96,1
40
20
4,5
35,5
2,0
89,8
3,5
99,2
40
10
5,5
5,5
3,5
97,0
30
10
6,5
53,5
2,0
79,8
Пример 4
50
15
6,5
28,5
3,5
94,0
40
12,5
7,5
40,0
2,0
71,4
3,5
90,3
37
12
9
42,0
2,0
64,3
40
12
12
36,0
3,5
81,5
Известный
-
-
-
-
2,0
75,0
3,5
93,5
Как следует из данных, приведенных в таблице, наибольшая активность наблюдается для катализатора, дополнительно содержащего 1,5-6,5 мас.% бентонитовой глины. Таким образом, предложенный катализатор превосходит известный в активности в разложении озона.